(57)【要約】【課題】溶融亜鉛浴に浸漬した後の被めっき体を流動床浴に浸漬させ、乾式で亜鉛アルミニウム合金めっきを形成することにより、外観に優れるめっき製品の製造方法を提供すること。【解決手段】めっき製品の製造方法は被めっき体を溶融亜鉛浴に浸漬させ、被めっき体に亜鉛を付着させる第１工程と、亜鉛が付着した被めっき体を、アルミニウム合金粉末が充填された流動床浴に浸漬させることにより、被めっき体の表面に亜鉛アルミニウム合金めっきを形成する第２工程とを備える。【選択図】図１
2019137918.tif 000002
【特許請求の範囲】
【請求項１】
被めっき体を溶融亜鉛浴に浸漬させ、前記被めっき体に亜鉛を付着させる第１工程と、
亜鉛が付着した前記被めっき体を、アルミニウム合金粉末が充填された流動床浴に浸漬させることにより、前記被めっき体の表面に亜鉛アルミニウム合金めっきを形成する第２工程と
を備えることを特徴とする、めっき製品の製造方法。
【請求項２】
前記第２工程において、
前記アルミニウム合金粉末を連続して流動させることを特徴とする、請求項１に記載のめっき製品の製造方法。
【請求項３】
前記第２工程は、
前記アルミニウム合金粉末を流動させる工程と
前記アルミニウム合金粉末の流動を停止させる工程とを備えることを特徴とする、請求項１に記載のめっき製品の製造方法。
【請求項４】
前記アルミニウム合金粉末が、マグネシウムを含むことを特徴とする、請求項２または３に記載のめっき製品の製造方法。
【請求項５】
前記アルミニウム合金粉末が、マグネシウム−アルミニウム合金粉末であることを特徴とする、請求項２または３に記載のめっき製品の製造方法。
【発明の詳細な説明】
【技術分野】
【０００１】
本発明は、めっき製品の製造方法に関し、詳しくは、めっき製品を製造するための製造方法に関する。
【背景技術】
【０００２】
従来、建築用の鉄材などには、耐食性を向上させるために、鉄材の表面に亜鉛合金層を形成することが知られている。
【０００３】
例えば、鉄材の表面に亜鉛合金層を形成する方法として、鉄材を溶融亜鉛浴に浸漬して引き上げた後、亜鉛が凝固する前に、油を主成分とするめっき補助剤を鉄材表面に行き渡らせ、これと同時または直後にアルミニウム粉末を鉄材表面に行き渡らせることで鉄材表面に亜鉛アルミニウム合金めっきを形成する鉄材のめっき方法が提案されている（例えば、特許文献１参照。）。
【先行技術文献】
【特許文献】
【０００４】
【特許文献１】特開２０１６−１６４３０１号公報
【発明の概要】
【発明が解決しようとする課題】
【０００５】
しかるに、特許文献１のめっき方法によれば、溶融亜鉛浴に浸漬した後の鉄材を、油に浸漬させるため、鉄材の表面に油膜が形成されることにより、外観が不良になるという不具合がある。
【０００６】
本発明の目的は、溶融亜鉛浴に浸漬した後の被めっき体を流動床浴に浸漬させ、乾式で亜鉛アルミニウム合金めっきを形成することにより、外観に優れるめっき製品の製造方法を提供することにある。
【課題を解決するための手段】
【０００７】
本発明［１］は、被めっき体を溶融亜鉛浴に浸漬させ、前記被めっき体に亜鉛を付着させる第１工程と、亜鉛が付着した前記被めっき体を、アルミニウム合金粉末が充填された流動床浴に浸漬させることにより、前記被めっき体の表面に亜鉛アルミニウム合金めっきを形成する第２工程とを備える、めっき製品の製造方法である。
【０００８】
本発明［２］は、前記第２工程において、前記アルミニウム合金粉末を連続して流動させる、上記［１］に記載のめっき製品の製造方法を含んでいる。
【０００９】
本発明［３］は、前記第２工程は、前記アルミニウム合金粉末を流動させる工程と
前記アルミニウム合金粉末の流動を停止させる工程とを備える、上記［１］に記載のめっき製品の製造方法を含んでいる。
【００１０】
本発明［４］は、前記アルミニウム合金粉末が、マグネシウムを含む、上記［２］または［３］に記載のめっき製品の製造方法。
【００１１】
本発明［５］は、前記アルミニウム合金粉末が、マグネシウム−アルミニウム合金粉末である、上記［２］または［３］に記載のめっき製品の製造方法を含んでいる。
【発明の効果】
【００１２】
本発明のめっき製品の製造方法は、亜鉛が付着した被めっき体を、アルミニウム合金粉末が充填された流動床浴に浸漬させることにより、被めっき体の表面に亜鉛アルミニウム合金めっきを形成する第２工程を備えている。
【００１３】
そのため、この製造方法により得られるめっき製品は、外観に優れる。
【図面の簡単な説明】
【００１４】
【図１】図１は、本発明のめっき製品の製造方法の一実施形態において用いられる流動床浴の概略構成図を示す。
【発明を実施するための形態】
【００１５】
本発明のめっき製品の製造方法の第１実施形態を説明する。
【００１６】
本発明のめっき製品の製造方法は、被めっき体を溶融亜鉛浴に浸漬させ、被めっき体に亜鉛を付着させる第１工程と、亜鉛が付着した被めっき体を、アルミニウム合金粉末が充填された流動床浴に浸漬させることにより、被めっき体の表面に亜鉛アルミニウム合金めっきを形成する第２工程とを備える。
【００１７】
第１工程では、被めっき体を溶融亜鉛浴に浸漬させ、被めっき体に亜鉛を付着させる。
【００１８】
被めっき体は、亜鉛アルミニウム合金めっき（後述）によってめっきされる被表面処理体であって、好ましくは、鉄材が挙げられる。
【００１９】
鉄材としては、特に制限されず、例えば、鋼鉄の板材、例えば、鋼鉄の棒材、例えば、鋼鉄の線材、例えば、ネジやナットなどの加工品、例えば、鋳物などが挙げられる。
【００２０】
被めっき体を溶融亜鉛浴に浸漬させ、被めっき体に亜鉛を付着させるには、まず、被めっき体を前処理する。
【００２１】
前処理は、例えば、被めっき体の表面の油分を除去するための脱脂処理、被めっき体の錆を除去するための酸処理、被めっき体の表面にフラックス被膜を形成するためのフラックス処理の順に実施される。
【００２２】
脱脂処理では、例えば、水酸化ナトリウムを含む溶液（水溶液）を充填した浴槽に被めっき体を浸漬し、その後、被めっき体を引き上げ、これを水洗する。これにより、被めっき体の表面の油分が除去される。
【００２３】
酸処理では、例えば、塩酸を含む溶液（水溶液）を充填した浴槽に被めっき体を浸漬し、その後、被めっき体を引き上げ、これを水洗する。これにより、被めっき体の錆が除去される。
【００２４】
フラックス処理では、例えば、塩化亜鉛および塩化アンモニウムを含む溶液（水溶液）を充填した浴槽に被めっき体を浸漬する。これにより、被めっき体の表面にフラックス被膜が形成される。
【００２５】
次いで、前処理した被めっき体を溶融亜鉛浴に浸漬する。
【００２６】
溶融亜鉛浴としては、例えば、溶融した亜鉛が充填された鋼板製またはセラミック製の容器が挙げられる。
【００２７】
また、溶融亜鉛浴には、必要により、鉛、錫、ビスマスなどの添加剤を配合することができる。これら添加剤は、単独使用または２種以上併用できる。
【００２８】
溶融亜鉛浴の温度は、例えば、４２０℃以上、好ましくは、４６０℃以上、より好ましくは、４８０℃以上、また、例えば、５１０℃以下、好ましくは、５００℃以下である。
【００２９】
これにより、被めっき体に亜鉛（溶融亜鉛）を付着させる。
【００３０】
第２工程では、被めっき体の表面に亜鉛アルミニウム合金めっきを形成する。
【００３１】
被めっき体の表面に亜鉛アルミニウム合金めっきを形成するには、亜鉛が付着した被めっき体を、アルミニウム合金粉末が充填された流動床浴に浸漬させる。
【００３２】
以下、この方法で用いられる流動床浴について、説明する。
【００３３】
流動床浴１は、上方が開口した有底円筒形状を有し、例えば、鉄またはステンレスなどの耐食性材料からなる。
【００３４】
また、流動床浴１は、図１に示すように、空気供給部２とメッシュ部材３と流動床部４とを、流動床浴１の下部から上部に向かって順に備えている。
【００３５】
空気供給部２は、流動床浴１の下部に配置され、空気が供給される部分であり、空気供給部２には、空気を供給するための空気供給管５が接続されている。
【００３６】
空気供給管５は、中空の配管からなり、その一端部が、空気供給部２に接続されるとともに、その他端部が、エアコンプレッサなどの公知の空気供給ポンプ（図示せず）に接続されている。これにより、空気は、空気供給部２に供給される。
【００３７】
また、空気供給部２には、空気を拡散させ、流動床部４に均一に空気を供給させるために、充填材６が充填されている。
【００３８】
充填材６としては、例えば、球状のガラスなどが挙げられる。
【００３９】
メッシュ部材３は、板状のメッシュ形状を有し、空気供給部２と流動床部４との間に介在されており、空気供給部２と流動床部４とを分離するように構成されている。
【００４０】
メッシュ部材３には、後述するアルミニウム合金粉末７の大きさよりも小さい穴が多数整列配置されている。
【００４１】
穴の開口径は、例えば、３０μｍ以上であり、また、例えば、５０μｍ未満である。
【００４２】
このようなメッシュ部材３により、空気供給部２に後述するアルミニウム合金粉末７が侵入するのを防止するとともに、空気供給部２に供給された空気を、空気供給部２から流動床部４に供給することができる。
【００４３】
流動床部４は、流動床浴１の上部に配置されており、流動床部４には、アルミニウム合金粉末７が充填されている。
【００４４】
アルミニウム合金粉末７は、アルミニウムと他の金属との合金である。
【００４５】
他の金属としては、例えば、亜鉛、マグネシウム、錫、銅、ビスマスからなる群から選択される少なくとも１種以上が挙げられ、好ましくは、亜鉛、マグネシウムからなる群から選択される少なくとも１種以上、より好ましくは、マグネシウムが挙げられる。
【００４６】
つまり、アルミニウム合金粉末７は、好ましくは、マグネシウムを含んでいる。
【００４７】
アルミニウム合金粉末７が、マグネシウムを含めば、この方法により得られるめっき製品の耐食性を向上させることができる。
【００４８】
具体的には、アルミニウム合金粉末７がマグネシウムを含む場合は、アルミニウム合金粉末７がマグネシウムを含まない場合と比べて、耐食性を２倍向上させることができる。
【００４９】
また、この場合では、マグネシウムを、マグネシウムとアルミニウムとの合金として用いるため、マグネシウム単体（合金化されていないマグネシウム）と比べ、取り扱い性に優れる。
【００５０】
さらには、マグネシウムを、マグネシウムとアルミニウムとの合金として用いるため、詳しくは後述するが、マグネシウム−アルミニウム合金粉末の融点が低くなる。そのため、例えば、マグネシウム単体を用いる場合よりも、被めっき体の表面に亜鉛アルミニウム合金めっき（後述）を形成しやすい。
【００５１】
このようなアルミニウム合金粉末７として、具体的には、マグネシウム−亜鉛−アルミニウム合金粉末、マグネシウム−アルミニウム合金粉末、亜鉛−アルミニウム合金粉末が挙げられる。
【００５２】
アルミニウム合金粉末７が、マグネシウム−亜鉛−アルミニウム合金粉末である場合には、アルミニウム合金粉末７において、マグネシウムの含有割合は、例えば、０．５質量％以上、好ましくは、１質量％以上であり、また、例えば、１０質量％以下、好ましくは、５質量％以下であり、また、亜鉛の含有割合は、例えば、７０質量％以上、好ましくは、８５質量％以上であり、また、例えば、９５質量％以下であり、また、アルミニウムの含有割合は、例えば、２質量％以上、好ましくは、４質量％以上であり、また、例えば、２０質量％以下であり、好ましくは、１０質量％以下である。
【００５３】
また、アルミニウム合金粉末７が、マグネシウム−アルミニウム合金粉末である場合には、マグネシウムの含有割合は、例えば、１０質量％以上であり、また、例えば、４０質量％以下、好ましくは、３０質量％以下であり、また、アルミニウムの含有割合は、例えば、６０質量％以上、好ましくは、７０質量％以上であり、また、例えば、９０質量％以下である。
【００５４】
また、アルミニウム合金粉末７が、亜鉛−アルミニウム合金粉末である場合には、亜鉛の含有割合は、例えば、７０質量％以上であり、また、例えば、９０質量％以下、好ましくは、８０質量％以下であり、アルミニウムの含有割合は、例えば、１０質量％以上、好ましくは、２０質量％以上であり、また、例えば、３０質量％以下である。
【００５５】
アルミニウム合金粉末７として、好ましくは、マグネシウム−アルミニウム合金粉末が挙げられる。
【００５６】
アルミニウム合金粉末７が、マグネシウム−アルミニウム合金粉末であれば、この方法により得られるめっき製品の耐食性を向上させることができる。また、流動床浴１の温度が低くても、亜鉛アルミニウム合金めっきを形成することができる。
【００５７】
アルミニウム合金粉末７は、例えば、遠心噴霧法などの公知の製法により製造することができる。
【００５８】
アルミニウム合金粉末７の平均粒子径は、例えば、１５０μｍ以下、好ましくは、１００μｍ以下、また、例えば、５０μｍ以上、好ましくは、５５μｍ以上である。
【００５９】
なお、この流動床浴１には、加熱ヒータなどの公知の加熱装置（図示せず）が設けられていてもよい。
【００６０】
そして、この流動床浴１では、空気供給部２に空気が供給されると、その空気は、空気供給部２からメッシュ部材３を通じて、流動床部４に供給される。このとき、空気は、流動床浴１の下部から上部に渡って均一に供給される。これにより、流動床部４に充填されたアルミニウム合金粉末７は、浮遊懸濁の状態に保たれ、アルミニウム合金粉末７は、全体として、流体のように振る舞う（流動状態）。
【００６１】
そして、第２工程では、亜鉛が付着した被めっき体を、上記した流動床浴１に浸漬させる。
【００６２】
具体的には、第２工程では、亜鉛が付着した被めっき体を、流動状態のアルミニウム合金粉末が充填された流動床浴１に浸漬させる。
【００６３】
流動床浴１に浸漬する直前の被めっき体の温度は、例えば、４２０℃以上であり、また、例えば、５１０℃以下である。
【００６４】
そして、例えば、第２工程では、亜鉛が付着した被めっき体を、付着した亜鉛が凝固する前に、上記した流動床浴１に浸漬させる。
【００６５】
付着した亜鉛が凝固する前としては、好ましくは、第１工程の直後が挙げられる。
【００６６】
この場合、第１工程直後、例えば、付着した亜鉛が凝固する前の４２０℃以上の被めっき体をアルミニウム合金粉末７が充填された流動床浴１に浸漬する。
【００６７】
また、第２工程では、亜鉛が付着した被めっき体を、付着した亜鉛が凝固した直後に、上記した流動床浴１に浸漬させることもできる。
【００６８】
この場合、付着した亜鉛が凝固した後、例えば、４２０℃以上の被めっき体をアルミニウム合金粉末７が充填された流動床浴１に浸漬する。
【００６９】
付着した亜鉛が凝固した後であっても、流動床浴１に浸漬する直前の被めっき体の温度が、高温（例えば、４２０℃以上）であれば、亜鉛アルミニウム合金めっき（後述）を形成することができる。
【００７０】
流動床浴１の温度は、常温（例えば、１０℃以上、３０℃以下）でよく、また、必要により、加熱により、流動床浴１の温度を上げてもよい。
【００７１】
流動床浴１の温度を上げる場合には、流動床浴１の温度は、例えば、５０℃以上であり、また、例えば、２２０℃以下である。
【００７２】
この場合、例えば、流動床浴１の温度を、１９０℃以上に上げることにより、亜鉛アルミニウム合金めっき（後述）の形成を促進させることができる。
【００７３】
浸漬時間（具体的には、被めっき体を、流動床浴１内で静置する時間）は、例えば、０．５秒以上、好ましくは、１秒以上であり、また、例えば、６０秒以下、好ましくは、３０秒以下である。
【００７４】
これにより、被めっき体の表面に、亜鉛アルミニウム合金めっきが形成される。
【００７５】
具体的には、まず、被めっき体と被めっき体に付着した亜鉛（溶融亜鉛または凝固した亜鉛）とからなる被めっき体−亜鉛めっき層が形成され、次いで、その被めっき体−亜鉛めっき層の表面で、被めっき体に付着した亜鉛（溶融亜鉛または凝固した亜鉛）からなる亜鉛めっき層が形成され、次いで、その亜鉛めっき層の表面で、被めっき体に付着した亜鉛（溶融亜鉛または凝固した亜鉛）とアルミニウム合金粉末７とが反応し、亜鉛めっき層の表面に、被めっき体に付着した亜鉛（溶融亜鉛または凝固した亜鉛）と、アルミニウム合金粉末７とからなる亜鉛−アルミニウム合金めっき層が形成される。つまり、亜鉛アルミニウム合金めっきは、被めっき体−亜鉛めっき層と、亜鉛めっき層と、亜鉛−アルミニウム合金めっき層とを含む。
【００７６】
さらに、アルミニウム合金粉末７の種類によっては、最表層として、アルミニウム合金からなるアルミニウム合金めっき層が形成される場合もある。このような場合には、亜鉛アルミニウム合金めっきは、さらに、アルミニウム合金めっき層を含む。
【００７７】
このような亜鉛アルミニウム合金めっきとして、具体的には、被めっき体が鉄材であり、アルミニウム合金粉末７が、マグネシウム−亜鉛−アルミニウム合金粉末である場合には、亜鉛アルミニウム合金めっきは、鉄−亜鉛めっき層と、亜鉛めっき層と、マグネシウム−亜鉛−アルミニウム合金めっき層とを含む。
【００７８】
また、被めっき体が鉄材であり、アルミニウム合金粉末７が、亜鉛−アルミニウム合金粉末である場合には、亜鉛アルミニウム合金めっきは、鉄−亜鉛めっき層と、亜鉛めっき層と、亜鉛−アルミニウム合金めっき層とを含む。
【００７９】
また、被めっき体が鉄材であり、アルミニウム合金粉末７が、マグネシウム−アルミニウム合金粉末である場合には、亜鉛アルミニウム合金めっきは、鉄−亜鉛めっき層と、亜鉛めっき層と、マグネシウム−亜鉛−アルミニウム合金めっき層と、最表層として任意に形成される、マグネシウム−アルミニウム合金めっき層（アルミニウム合金めっき層）とを含む。
【００８０】
その後、この被めっき体を、流動状態のアルミニウム合金粉末７が充填された流動床浴１から取り出し、空冷または水冷する。
【００８１】
これにより、亜鉛アルミニウム合金めっきでめっきされためっき製品が得られる。
【００８２】
このようなめっき製品において、アルミニウムの付着量は、亜鉛アルミニウム合金めっきに対して、例えば、１質量％以上、好ましくは、５質量％以上であり、また、通常、３０質量％以下である。
【００８３】
なお、アルミニウムの付着量の測定方法は、後述する実施例において詳述する。
【００８４】
また、このようなめっき製品は、建築、道路、鉄道、造船、電力通信などに用いられる部材において、幅広く用いられる。
【００８５】
この方法では、上記したように、流動状態のアルミニウム合金粉末７が充填された流動床浴１に被めっき体を浸漬し、この被めっき体を、流動床浴１内で所定時間、静置させ、その後、この被めっき体を流動状態のアルミニウム合金粉末７が充填された流動床浴１から取り出している。
【００８６】
すなわち、この方法では、第２工程において、アルミニウム合金粉末７の流動を停止させることなく、アルミニウム合金粉末７を連続して流動させている。
【００８７】
この方法によれば、アルミニウム合金粉末７を連続して流動させているため、流動床浴１内のアルミニウム合金粉末７を均一に分散させることができる。そして、均一に分散したアルミニウム合金粉末７と、被めっき体に付着した亜鉛（溶融亜鉛または凝固した亜鉛）とが反応するため、被めっき体の表面にアルミニウムを均一に付着させることができる。
【００８８】
続いて、本発明のめっき製品の製造方法の第２実施形態を説明する。
【００８９】
以下の第２実施形態において、第１実施形態と同じ説明となる場合には、その説明を省略する。
【００９０】
第１実施形態では、第２工程において、アルミニウム合金粉末７の流動を停止させることなく、アルミニウム合金粉末７を連続して流動させたが、この第２実施形態では、第２工程において、アルミニウム合金粉末７の流動を停止させることもできる。
【００９１】
すなわち、この第２実施形態では、第２工程は、アルミニウム合金粉末７を流動させる工程とアルミニウム合金粉末７の流動を停止させる工程とを備える。
【００９２】
第２実施形態の第１工程では、まず、第１実施形態の第１工程と同様に、被めっき体を溶融亜鉛浴に浸漬させ、被めっき体に亜鉛を付着させる。
【００９３】
次いで、第２工程では、亜鉛が付着した被めっき体を、流動状態のアルミニウム合金粉末７が充填された流動床浴１に浸漬させる。
【００９４】
第２実施形態において、流動床浴１における空気供給管５の流れ方向途中には、パルスコントローラー（図示せず）が設置されている。このパルスコントローラー（図示せず）のパルス制御によって、エアコンプレッサの駆動を制御することができる。
【００９５】
そして、亜鉛が付着した被めっき体を、流動状態のアルミニウム合金粉末が充填された流動床浴１に浸漬させるには、まず、アルミニウム合金粉末７を流動させ（アルミニウム合金粉末７を流動させる工程）、次いで、流動状態のアルミニウム合金粉末７が充填された流動床浴１に、亜鉛が付着した被めっき体を浸漬させる。そして、そのまま、亜鉛が付着した被めっき体を、例えば、０．５秒以上、好ましくは、１秒以上、また、例えば、６０秒以下、好ましくは、３０秒以下、より好ましくは、１０秒以下の間、流動床浴１内で静置させる。静置後、アルミニウム合金粉末７の流動を停止させ（アルミニウム合金粉末７の流動を停止させる工程）、被めっき体を、例えば、０．５秒以上、好ましくは、１秒以上、また、例えば、６０秒以下、好ましくは、３０秒以下、より好ましくは、１０秒以下の間、流動床浴１内で静置させる。これにより、被めっき体の表面に、第１実施形態と同様の亜鉛アルミニウム合金めっきが形成される。
【００９６】
その後、再度、アルミニウム合金粉末７を流動させ（アルミニウム合金粉末７を流動させる工程）、被めっき体を、流動床浴１から取り出し、空冷または水冷する。
【００９７】
これにより、亜鉛アルミニウム合金めっきでめっきされためっき製品が得られる。
【００９８】
この方法において、アルミニウム合金粉末７の流動を停止させることによって、流動床浴１内のアルミニウム合金粉末７が密に充填された状態にすることができる。
【００９９】
そして、密に充填された状態のアルミニウム合金粉末７と、被めっき体に付着した亜鉛（溶融亜鉛または凝固した亜鉛）とを反応するため、被めっき体の表面のアルミニウムの付着量を多くすることでき、その結果、耐食性を向上させることができる。
【０１００】
具体的には、アルミニウムの付着量は、亜鉛アルミニウム合金めっきに対して、例えば、１質量％以上、好ましくは、５質量％以上、より好ましくは、１０質量％以上であり、また、通常、３０質量％以下である。
【０１０１】
一方、この方法では、アルミニウム合金粉末７を流動させる工程において、流動床浴１内のアルミニウム合金粉末７を均一に分散させている。
【０１０２】
被めっき体に付着した亜鉛は、この流動床浴１内に均一に分散したアルミニウム合金粉末７とも反応するため、被めっき体の表面にアルミニウムを均一に付着させることができる場合もある。
【０１０３】
つまり、この方法によれば、被めっき体の表面のアルミニウムの付着量を多くすることでき、かつ、被めっき体の表面にアルミニウムを均一に付着させることができる場合もある。
【０１０４】
なお、上記した説明では、アルミニウム合金粉末７を流動させる工程を２回実施し、アルミニウム合金粉末７の流動を停止させる工程を１回実施しているが、必要により、アルミニウム合金粉末７を流動させる工程と、アルミニウム合金粉末７の流動を停止させる工程とは、繰り返して実施することができる。
【０１０５】
例えば、アルミニウム合金粉末７を流動させる工程を３回実施し、アルミニウム合金粉末７の流動を停止させる工程を２回実施する場合について、以下説明する。
【０１０６】
このような場合、まず、アルミニウム合金粉末７を流動させ（アルミニウム合金粉末７を流動させる工程）、次いで、流動状態のアルミニウム合金粉末７が充填された流動床浴１に、亜鉛が付着した被めっき体を浸漬させ、流動床浴１内で被めっき体を、上記した時間で静置させる。次いで、アルミニウム合金粉末７の流動を停止させた後（アルミニウム合金粉末７の流動を停止させる工程）、流動床浴１内で被めっき体を上記した時間で静置させる。次いで、再度、アルミニウム合金粉末７を流動させ（アルミニウム合金粉末７を流動させる工程）、同様に、流動床浴１内で被めっき体を、静置させる。次いで、再度、アルミニウム合金粉末７の流動を停止させ（アルミニウム合金粉末７の流動を停止させる工程）、同様に、流動床浴１内で被めっき体を静置させる。最後に、アルミニウム合金粉末７を流動させ（アルミニウム合金粉末７を流動させる工程）、被めっき体を、流動床浴１から取り出す。
【０１０７】
アルミニウム合金粉末７を流動させる工程を実施する回数、および、アルミニウム合金粉末７の流動を停止させる工程を実施する回数は、適宜選択される。
【０１０８】
アルミニウムの付着量および工程の簡便性の観点から、好ましくは、アルミニウム合金粉末７を流動させる工程を２回実施し、アルミニウム合金粉末７の流動を停止させる工程を１回実施する。
【０１０９】
上記の第１実施形態および第２実施形態のめっき製品の製造方法によれば、亜鉛が付着した被めっき体を、アルミニウム合金粉末が充填された流動床浴に浸漬させることにより、被めっき体の表面に亜鉛アルミニウム合金めっきを形成している。つまり、この方法では、流動床浴を用いて、被めっき体の表面に、乾式で、亜鉛アルミニウム合金めっきを形成させる。
【０１１０】
そのため、この方法により得られるめっき製品は、外観に優れる。
【０１１１】
一方、特許文献１のめっき方法は、溶融亜鉛浴に浸漬した後の鉄材を、油に浸漬させるため、鉄材の表面に油膜が形成されることにより、外観が不良になる。
【０１１２】
また、このめっき製品の製造方法によれば、亜鉛が付着した被めっき体を、アルミニウム合金粉末に浸漬させている。つまり、この方法では、合金の粉末を用いている。
【０１１３】
合金の粉末を用いることで、合金の融点を下げることができる。
【０１１４】
詳しくは、例えば、アルミニウム合金粉末が、マグネシウム−亜鉛−アルミニウム合金粉末（マグネシウム（融点６５０℃）、亜鉛（融点４１９．５８℃）、アルミニウム（融点６６０℃））である場合、このアルミニウム合金粉末の融点を約３６０℃まで下げることができ、例えば、アルミニウム合金粉末が、マグネシウム−アルミニウム合金粉末である場合には、このアルミニウム合金粉末の融点を約４２０℃まで下げることができ、例えば、アルミニウム合金粉末が亜鉛−アルミニウム合金粉末である場合には、このアルミニウム合金粉末の融点を４００℃まで下げることができる。
【０１１５】
合金の融点を低くできるため、例えば、アルミニウム単体（合金化されていないアルミニウム）を用いる場合よりも、被めっき体の表面に亜鉛アルミニウム合金めっきを形成しやすく、さらには、流動床浴の温度が低くても（具体的には、常温（１０℃以上、３０℃以下））、被めっき体の温度が高温（例えば、４２０℃以上）であれば、亜鉛アルミニウム合金めっきを形成することができる。
【０１１６】
この場合、流動床浴１の運転コストを低減させることができる。
【０１１７】
また、アルミニウム単体を用いた場合には、アルミニウム単体の表面に酸化被膜が形成される場合があり、この酸化被膜が、被めっき体に付着した亜鉛（溶融亜鉛または凝固した亜鉛）とアルミニウムとの反応を阻害する場合がある。
【０１１８】
一方、この方法では、アルミニウム合金粉末を用いるため、上記した酸化被膜が形成されにくく、被めっき体に付着した亜鉛（溶融亜鉛または凝固した亜鉛）とアルミニウム合金粉末とを確実に反応させることができる。その結果、亜鉛−アルミニウム合金めっき層を確実に形成することができる。
【０１１９】
なお、第１実施形態および第２実施形態では、第２工程において、第１工程の直後の被めっき体を流動床浴に浸漬したが、特に制限されず、例えば、第１工程の後、被めっき体をそのまま放置し、被めっき体に付着した亜鉛を凝固させ、その後、被めっき体を加熱し、再度、亜鉛が溶融された状態にし、その状態で第２工程を実施することもできる。
【０１２０】
また、第１実施形態および第２実施形態では、流動床浴１は上方が開口した有底円筒形状を有しているが、流動床浴１の形状は特に限定されず、流動床浴１は、例えば、上方が開口した有底角柱形状（例えば、有底四角柱形状）を有することもできる。
【実施例】
【０１２１】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。
１．めっき製品の製造
実施例１
被めっき体として、鉄材（７０ｍｍ×１５０ｍｍ、厚み３．２ｍｍ）を準備した。そして、この鉄材を、水酸化ナトリウム水溶液が充填された浴槽に浸漬した後、鉄材を引き上げ、これを水洗した（脱脂処理）。次いで、塩酸水溶液が充填された浴槽に浸漬した後、鉄材を引き上げ、これを水洗した（酸処理）。次いで、塩化亜鉛および塩化アンモニウムを含む水溶液が充填された浴槽に浸漬した後、鉄材を引き上げた（フラックス処理）。
【０１２２】
続いて、この鉄材を溶融した亜鉛が充填された溶融亜鉛浴に浸漬した。溶融亜鉛浴の温度は、４９５℃であった。
【０１２３】
これにより、鉄材に亜鉛を付着させた（第１工程）。
【０１２４】
その後、亜鉛が付着した鉄材を溶融亜鉛浴から引き上げ、付着した亜鉛が凝固する前に、鉄材を、流動状態のアルミニウム合金粉末が充填された流動床浴に浸漬した。流動床浴に浸漬する前の亜鉛が付着した鉄材の温度は、４４０℃〜４８０℃以上であった。
【０１２５】
なお、流動床浴には、アルミニウム合金粉末として、アルミニウム８質量％、亜鉛９０質量％、マグネシウム２質量％を含むアルミニウム合金粉末（平均粒子径７５μｍ）を充填した。
【０１２６】
また、流動床浴の温度は、１００℃であり、浸漬時間は、５秒であった。
【０１２７】
これにより、被めっき体の表面に亜鉛アルミニウム合金めっきを形成した（第２工程）。
【０１２８】
なお、第２工程では、アルミニウム合金粉末の流動を停止することなく、アルミニウム合金粉末７を連続して流動させるように、エアコンプレッサを制御した。
【０１２９】
その後、流動床浴から被めっき体を取り出し、空冷し、めっき製品を得た。
【０１３０】
実施例２
アルミニウム合金粉末として、アルミニウム８０質量％、マグネシウム２０質量％を含むアルミニウム合金粉末を充填し、流動床浴の温度を、１３℃に変更した以外は、実施例１と同様にして、めっき製品を製造した。
【０１３１】
実施例３
アルミニウム合金粉末として、アルミニウム２２．３質量％、亜鉛７７．７質量％を含むアルミニウム合金粉末を充填し、流動床浴の温度を、８０℃に変更した以外は、実施例１と同様にして、めっき製品を製造した。
【０１３２】
実施例４
流動床浴の温度を、２００℃に変更した以外は、実施例１と同様にして、めっき製品を製造した。
【０１３３】
実施例５
被めっき体として、鉄材（７０ｍｍ×１５０ｍｍ、厚み３．２ｍｍ）を準備した。そして、この鉄材を、水酸化ナトリウム水溶液が充填された浴槽に浸漬した後、鉄材を引き上げ、これを水洗した（脱脂処理）。次いで、塩酸水溶液が充填された浴槽に浸漬した後、鉄材を引き上げ、これを水洗した（酸処理）。次いで、塩化亜鉛および塩化アンモニウムを含む水溶液が充填された浴槽に浸漬した後、鉄材を引き上げた（フラックス処理）。
【０１３４】
続いて、この鉄材を溶融した亜鉛が充填された溶融亜鉛浴に浸漬した。溶融亜鉛浴の温度は、４９５℃であった。
【０１３５】
これにより、鉄材に亜鉛を付着させた（第１工程）。
【０１３６】
その後、亜鉛が付着した鉄材を溶融亜鉛浴から引き上げ、付着した亜鉛が凝固する前に、鉄材を、流動状態のアルミニウム合金粉末が充填された流動床浴に浸漬した。
【０１３７】
なお、流動床浴に浸漬する前の亜鉛が付着した鉄材の温度は、４４０℃〜４８０℃以上であった。
【０１３８】
また、流動床浴には、アルミニウム合金粉末として、アルミニウム８質量％、亜鉛９０質量％、マグネシウム２質量％を含むアルミニウム合金粉末（平均粒子径７５μｍ）を充填した。
【０１３９】
また、流動床浴の温度は、１００℃であった。
【０１４０】
浸漬後、流動状態のアルミニウム合金粉末が充填された流動床浴内で、鉄材を５秒間、静置した。
【０１４１】
次いで、パルス制御によって、エアコンプレッサを停止させることにより、アルミニウム合金粉末の流動を停止させ、その後、流動床浴内で、鉄材を５秒間、静置した。
【０１４２】
これにより、被めっき体の表面に亜鉛アルミニウム合金めっきを形成した（第２工程）
最後に、パルス制御によって、エアコンプレッサを駆動させることにより、アルミニウム合金粉末を流動させた後、流動床浴から被めっき体を取り出し、空冷し、めっき製品を製造した。
【０１４３】
実施例６
実施例５と同じ条件で、めっき製品を製造した。
【０１４４】
比較例１
亜鉛でめっきした鉄材を、溶融亜鉛浴から引き上げ、付着した亜鉛が凝固する前に、この鉄材を、動粘度３０ｍｍ２／ｓのシリコーンオイルにアルミニウム粉末を混合した油槽に攪拌しながら浸漬した以外は、実施例１と同様にして、めっき製品を製造した。
２．評価
（外観）
各実施例および各比較例のめっき製品の外観を、目視観察により、評価した。
【０１４５】
実施例１〜実施例５について、めっき製品の表面には、汚れは観測されなかった。
【０１４６】
一方、比較例１について、めっき製品の表面には油膜が形成されていた。
【０１４７】
外観に関して次の基準で優劣を評価した。その結果を表１に示す
○：めっき製品の表面に、汚れが観察されなかった。
×：めっき製品の表面に、汚れが観察された。
【０１４８】
（均一性）
各実施例および各比較例のめっき製品について、蛍光Ｘ線分析装置を用いて、アルミニウムの割合（アルミニウムの付着量）を測定した。
【０１４９】
なお、測定は、めっき製品の表面および裏面において、めっき製品の長手方向上側中央部、長手方向下側中央部について実施した（すなわち、測定箇所は、表面上側中央部、表面下側中央部、裏面上側中央部、裏面下側中央部である。）。
【０１５０】
その結果を、各測定箇所に基づいて算出した標準偏差とともに、表１に示す。
３．考察
被めっき体に、流動床浴を用いて亜鉛アルミニウム合金めっきを形成した実施例１〜実施例６は、外観が良好であったことがわかる。
【０１５１】
一方、被めっき体を油槽に浸漬させることによって、亜鉛アルミニウム合金めっきを形成した比較例１は、外観が不良であったことがわかる。
【０１５２】
また、アルミニウム合金粉末を連続して流動させた実施例１〜実施例４標準偏差は、油槽を用いた比較例１の標準偏差よりも小さいことがわかる。
【０１５３】
このことから、アルミニウム合金粉末を連続して流動させると、被めっき体に、アルミニウムを均一に分布させることができたことがわかる。
【０１５４】
また、第２工程において、アルミニウム合金粉末を流動させる工程とアルミニウム合金粉末の流動を停止させる工程とを実施した実施例５および実施例６のアルミニウムの付着量は、油槽を用いた比較例１よりも多いことがわかる。
【０１５５】
このことから、第２工程において、アルミニウム合金粉末を流動させる工程とアルミニウム合金粉末の流動を停止させる工程とを実施すると、被めっき体に対するアルミニウムの付着量を多くすることができることがわかる。
【０１５６】
【表１】
2019137918.tif 000003
【符号の説明】
【０１５７】
１      流動床浴
【図１】
2019137918.tif 000004